(57)【特許請求の範囲】
【請求項１】
ケーブルシース、コンベアベルトまたはエアチューブを成形する材料として用いられる熱可塑性ポリウレタン樹脂組成物であって、
熱可塑性ポリウレタン（Ａ）７３〜９８．９質量％と、ポリアミド樹脂（Ｂ）１〜２５質量％と、滑剤（Ｃ）０．１〜２質量％とを混合してなり（上記ＡとＢとＣとの合計は１００質量％である）、
前記熱可塑性ポリウレタンが、ポリカーボネート系ポリウレタンであり、
前記ポリアミド樹脂が、６ナイロン、６６ナイロン、６１０ナイロン、１１ナイロン、１２ナイロンまたはアミド結合を有するポリアミドエラストマーであることを特徴とする熱可塑性ポリウレタン樹脂組成物。
【請求項２】
前記滑剤が、脂肪酸アミド系滑剤、モンタン酸系滑剤またはそれらの混合物である請求項１に記載の熱可塑性ポリウレタン樹脂組成物。
【請求項３】
前記ポリアミド樹脂が、６ナイロンまたは１２ナイロンである請求項１又は２に記載の熱可塑性ポリウレタン樹脂組成物。
【請求項４】
前記ポリアミド樹脂が５〜２０質量％、前記滑剤が０．２〜１質量％、残りが前記熱可塑性ポリウレタンである請求項１〜３のいずれか一項に記載の熱可塑性ポリウレタン樹脂組成物。
【請求項５】
請求項１〜４のいずれか一項に記載の熱可塑性ポリウレタン樹脂組成物から成形されたことを特徴とするケーブルシース、コンベアベルトまたはエアチューブ。
【発明の詳細な説明】
【技術分野】
【０００１】
本発明は、優れた滑性が要求されるケーブルシース、コンベアベルトまたはエアチューブなどの製造に適した熱可塑性ポリウレタン樹脂組成物に関する。
【背景技術】
【０００２】
熱可塑性ポリウレタンは、高強度、耐摩耗性、耐屈曲性などの強靭な特性を有し、従来から耐圧チューブ・ホース、パッキン、コンベアベルトや靴底などの用途に使用されている。
【先行技術文献】
【特許文献】
【０００３】
【特許文献１】特開２０００−２１２４３０号公報
【特許文献２】特開平０４−２６８３７２号公報
【発明の概要】
【発明が解決しようとする課題】
【０００４】
しかしながら、従来の熱可塑性ポリウレタンは滑性が小さいため、機器の可動部分に使用されるエアホースやケーブルにおいて、可動状態で機器の他の部分と接触した場合、滑性が小さいことによる摩擦によってポリウレタン部分が破壊されてしまう場合があった。
【０００５】
本発明は、従来の熱可塑性ポリウレタンの上記欠点が改良された熱可塑性ポリウレタン樹脂組成物の提供を目的とするものである。
本発明者らは、上記目的を達成するため種々検討した結果、熱可塑性ポリウレタンに、ポリアミド樹脂と滑剤とを同時に加えた組成物とし、該組成物から滑性が大きく、摩擦係数の小さい熱可塑性ポリウレタン成形品が得られることを見出し、本発明を完成するに至った。
【課題を解決するための手段】
【０００６】
上記目的は以下の本発明によって達成される。すなわち、本発明は、ケーブルシース、コンベアベルトまたはエアチューブを成形する材料として用いられる熱可塑性ポリウレタン樹脂組成物であって、熱可塑性ポリウレタン（Ａ）７３〜９８．９質量％と、ポリアミド樹脂（Ｂ）１〜２５質量％と、滑剤（Ｃ）０．１〜２質量％とを混合してなり（上記ＡとＢとＣとの合計は１００質量％である）、前記熱可塑性ポリウレタンが、ポリカーボネート系ポリウレタンであり、前記ポリアミド樹脂が、６ナイロン、６６ナイロン、６１０ナイロン、１１ナイロン、１２ナイロンまたはアミド結合を有するポリアミドエラストマーであることを特徴とする熱可塑性ポリウレタン樹脂組成物、および該組成物から成形されたことを特徴とするケーブルシース、コンベアベルトまたはエアチューブを提供する。
【０００７】
上記本発明においては、前記滑剤が、脂肪酸アミド系滑剤、モンタン酸系滑剤またはそれらの混合物であること；前記ポリアミド樹脂が、６ナイロンまたは１２ナイロンであることが好ましい。また、前記ポリアミド樹脂が５〜２０質量％、前記滑剤が０．２〜１質量％、残りが前記熱可塑性ポリウレタンであることが好ましい。
【発明の効果】
【０００８】
本発明によれば、滑性が大きく、摩擦係数の小さい成形品を与える熱可塑性ポリウレタン樹脂組成物が得られ、該熱可塑性ポリウレタン樹脂組成物は、ケーブルシース、コンベアベルトまたはエアチューブ用などとして有用である。
【発明を実施するための形態】
【０００９】
次に発明を実施するための形態を挙げて本発明をさらに詳しく説明する。
従来、各種樹脂成形品にポリテトラフルオロエチレン粉末を加えることによって、当該樹脂成形品の滑性を向上させることが知られているが、ポリテトラフルオロエチレン粉末が高価であり、また、ポリテトラフルオロエチレン粉末が樹脂成形品から脱落するという欠点がある。また、各種樹脂成形品に鉱物油を加えることにより、樹脂成形品の滑性を向上させることが知られているが、鉱物油はポリウレタンに対して相溶性が低く、鉱物油が成形品表面からブリードし易く、成形品の外観上問題となり易い。
【００１０】
本発明は、熱可塑性ポリウレタンにポリアミド樹脂と滑剤を加えた樹脂組成物とすることにより、上記課題が解決され、良好な滑性を要する用途、例えば、ケーブルシース、コンベアベルトまたはエアチューブ用などの製造に有用な熱可塑性ポリウレタン樹脂組成物を提供する。
【００１１】
本発明で使用する熱可塑性ポリウレタンとしては、芳香族イソシアネート系のポリエステル系ポリウレタン、ポリエーテル系ポリウレタン、ポリカプロラクトン系ポリウレタン、ポリカーボネート系ポリウレタン、ポリジメチルシロキサン構造を含むシリコーン樹脂共重合系ポリウレタンが使用できる。また、脂肪族イソシアネート系のポリエステル系ポリウレタン、ポリエーテル系ポリウレタン、ポリカプロラクトン系ポリウレタン、ポリカーボネート系ポリウレタン、ポリジメチルシロキサン構造を含むシリコーン樹脂共重合系ポリウレタンが使用できる。
【００１２】
より望ましい熱可塑性ポリウレタンは、耐加水分解性の点から芳香族イソシアネート系のポリエーテル系ポリウレタン、あるいはポリカーボネート系ポリウレタンである。上記熱可塑性ポリウレタンの使用量は、組成物全量の内で７３〜９８．９質量％、好ましくは７９〜９４．８質量％である。上記熱可塑性ポリウレタンの使用量が７３質量％未満であると、ポリウレタン樹脂本来の特徴である良好な耐摩耗性を発現できなくなり、一方、上記熱可塑性ポリウレタンの使用量が９８．９質量％を超えると、成形物の滑性が小さくなり、摩擦係数が大きくなってしまう。
【００１３】
本発明で使用するポリアミド樹脂としては、従来公知の６ナイロン、６６ナイロン、１１ナイロン、１２ナイロン、４６ナイロン、６１０ナイロン、６１２ナイロン、ポリエーテルアミドエラストマー、ポリエステルアミドエラストマー、可塑剤入りナイロン、ゴム強化ナイロンなどが使用できる。より望ましいポリアミド樹脂は、加工温度が熱可塑性ポリウレタンと近い１１ナイロンまたは１２ナイロンである。上記ポリアミド樹脂の使用量は、組成物全量の内で１〜２５質量％、好ましくは５〜２０質量％である。上記ポリアミド樹脂の使用量が１質量％未満であると、成形物の滑性が小さくなり、摩擦係数が大きくなってしまい、一方、上記ポリアミド樹脂の使用量が２５質量％を超えると、ポリウレタン樹脂本来の特徴である良好な耐摩耗性を発現できなくなる。
【００１４】
前記熱可塑性ポリウレタンと前記ポリアミド樹脂との好ましい組み合わせは、前記熱可塑性ポリウレタンがポリエーテル系ポリウレタンまたはポリカーボネート系ポリウレタンであり、前記ポリアミド樹脂が、６ナイロンまたは１２ナイロンである組み合わせである。
【００１５】
本発明で使用する滑剤としては、脂肪酸アミド系滑剤またはモンタン酸系滑剤の単独、あるいはそれらの混合物が使用できる。脂肪酸アミド系滑剤としては、ステアリン酸アミド、オレイン酸アミド、エルカ酸アミド、エチレンビスステアリン酸アミドなどが使用できる。モンタン酸系滑剤としては、モンタン酸エステル、モンタン酸エステル部分ケン化物、モンタン酸ナトリウム塩、モンタン酸カルシウム塩などが使用できる。好ましくは、オレイン酸アミド、エルカ酸アミド、モンタン酸エステルまたはモンタン酸エステル部分ケン化物を、単独あるいはそれらを組み合わせて使用する。上記滑剤の使用量は、組成物全量の内で０．１〜２質量％、好ましくは０．２〜１質量％である。上記滑剤の使用量が０．１質量％未満であると、成形物の滑性が小さくなり、摩擦係数が大きくなってしまい、一方、上記滑剤の使用量が２質量％を超えると、成形物の滑性が大きくなり過ぎ、成形時の加工安定性が悪化する。
【００１６】
本発明の熱可塑性ポリウレタン樹脂組成物は、前記熱可塑性ポリウレタンとポリアミド樹脂と滑剤とを前記比率で混合し、必要に応じて任意の添加剤とともに、押出機やロールなどの任意の混練方法で混練することによって得られ、該組成物の形状は、ペレット状、フレーク状、板状、シート状、粉状など、何れの形状であってもよい。
【００１７】
さらに、本発明の熱可塑性ポリウレタン樹脂組成物には、本発明の目的を損なわない範囲で、顔料や染料、ガラス繊維、金属繊維、金属フレーク、炭素繊維などの補強剤や充填剤、２，６−ジ−ブチル−４−メチルフェノール、４，４’−ブチリデン−ビス（３−メチル−６−ｔ−ブチルフェノール）などのフェノール系酸化防止剤、トリス（ミックスド、モノおよびジフェニル）ホスファイト、ジフェニル・イソデシルホスファイトなどのホスファイト系酸化防止剤、ジラウリルチオジプロピオネート、ジミリスチルチオジプロピオネート、ジアステリアルチオジプロピオネートなどの硫黄系酸化防止剤、２−ヒドロキシ−４−オクトキシベンゾフェノン、２−（２−ヒドロキシ−５−メチルフェニル）ベンゾトリアゾールなどのベンゾトリアゾール系紫外線吸収剤を適宜配合することができる。
【００１８】
また、ビス（２，２，６，６）−テトラメチル−４−ピペリジニルなどの光安定剤、ヒドロキシルアルキルアミン、スルホン酸塩などの帯電防止剤、およびテトラブロムビスフェノールＡ、デカブロモビスフェノールオキサイド、ＴＢＡエポキシオリゴマー、ＴＢＡポリカーボネートオリゴマー、三酸化アンチモン、ＴＰＰ、リン酸エステル、水酸化マグネシウム、水酸化アルミニウム、メラミン、リン酸メラミンなどの難燃剤などの各種添加剤を適宜配合することができる。このような各種添加剤を配合することにより、樹脂組成物にさらに望ましい物性、特性を付与することができる。
【００１９】
本発明の樹脂組成物は特にケーブルシース、コンベアベルトまたはエアチューブなどの物品の製造に有用である。以下に上記物品の製造について説明する。
【００２０】
「ケーブルシースの製造」
例えば、銅線を撚り合わせてなる導体上に、ポリエチレンの絶縁体層を設け、ケーブル中心部を形成する。さらにこのケーブル中心部の上に、クロスヘッドダイを持つ押出機でチューブ状に本発明の樹脂組成物を押し出して被覆層を施し、ケーブルシースとすることができる。
【００２１】
「コンベアベルトの製造」
例えば、接着剤を塗布したポリエステル繊維の平織物状物に対して、Ｔダイを持つ押出機で押し出したフィルム状の本発明の樹脂組成物を接着させることによって、コンベアベルトとすることができる。
【００２２】
「エアチューブの製造」
例えば、スパイラルダイを持つ押出機で本発明の樹脂組成物をパイプ状に押し出すことによって、エアチューブとすることができる。
【実施例】
【００２３】
以下、実施例、参考例、および比較例を挙げて本発明をさらに具体的に説明する。なお、文中「部」または「％」とあるのは特に断りのない限り質量基準である。
【００２４】
（参考例１）
硬度ＪＩＳ  Ａ９４のポリエステル系熱可塑性ポリウレタン（大日精化工業製、商品名：レザミンＰ−１０７８Ｆ）９０部に、６ナイロン（東レ製、商品名：アミランＣＭ１００７）１０部とエルカ酸アミド（花王製、商品名：脂肪酸アマイドＥ）０．７部を加えて、２００〜２２０℃の押出機で混練し、参考例の熱可塑性ポリウレタン樹脂組成物（Ｕ１）の試料を得た。
【００２５】
（比較例１）
硬度ＪＩＳ  Ａ９４のポリエステル系熱可塑性ポリウレタン（大日精化工業製、商品名：レザミンＰ−１０７８Ｆ）９０部に、６ナイロン（東レ製、商品名：アミランＣＭ１００７）１０部を加えて、２００〜２２０℃の押出機で混練し、比較例の熱可塑性ポリウレタン樹脂組成物（Ｕ２）の試料を得た。
【００２６】
（比較例２）
硬度ＪＩＳ  Ａ９４のポリエステル系熱可塑性ポリウレタン（大日精化工業製、商品名：レザミンＰ−１０７８Ｆ）１００部に、エルカ酸アミド（花王製、商品名：脂肪酸アマイドＥ）０．７部を加えて、２００〜２２０℃の押出機で混練し、比較例の熱可塑性ポリウレタン樹脂組成物（Ｕ３）の試料を得た。
【００２７】
（参考例２）
硬度ＪＩＳ  Ａ９４のポリエーテル系熱可塑性ポリウレタン（大日精化工業製、商品名：レザミンＰ−２２９４）８５部に、６ナイロン（東レ製、商品名：アミランＣＭ１００７）１５部とオレイン酸アミド（花王製、商品名：脂肪酸アマイドＯ−Ｎ）０．６部を加えて、２００〜２２０℃の押出機で混練し、参考例の熱可塑性ポリウレタン樹脂組成物（Ｕ４）の試料を得た。
【００２８】
（参考例３）
硬度ＪＩＳ  Ａ９４のポリエーテル系熱可塑性ポリウレタン（大日精化工業製、商品名：レザミンＰ−２２９４）８５部に、１１ナイロン（東レ製、商品名：リルサンＢＭＮＯ）１５部とモンタン酸エステル（ヘキストジャパン製、商品名：ヘキストワックスＥ）０．８部を加えて、２００〜２２０℃の押出機で混練し、参考例の熱可塑性ポリウレタン樹脂組成物（Ｕ５）の試料を得た。
【００２９】
（参考例４）
硬度ＪＩＳ  Ａ９４のポリエーテル系熱可塑性ポリウレタン（大日精化工業製、商品名：レザミンＰ−２２９４）８５部に、１２ナイロン（エムスケミージャパン製、商品名：グリルアミドＬ２０Ｇ）１５部とエルカ酸アミド（花王製、商品名：脂肪酸アマイドＥ）０．７部を加えて、２００〜２２０℃の押出機で混練し、参考例の熱可塑性ポリウレタン樹脂組成物（Ｕ６）の試料を得た。
【００３０】
（参考例５）
硬度ＪＩＳ  Ａ９４のポリエーテル系熱可塑性ポリウレタン（大日精化工業製、商品名：レザミンＰ−２２９４）８５部に、１２ナイロン（エムスケミージャパン製、商品名：グリルアミドＬ２０Ｇ）１５部とエルカ酸アミド（花王製、商品名：脂肪酸アマイドＥ）０．５部並びにモンタン酸部分ケン化エステル（ヘキストジャパン製、商品名：ヘキストワックスＯＰ）０．２部を加えて、２００〜２２０℃の押出機で混練し、参考例の熱可塑性ポリウレタン樹脂組成物（Ｕ７）の試料を得た。
【００３１】
（比較例３）
硬度ＪＩＳ  Ａ９４のポリエーテル系熱可塑性ポリウレタン（大日精化工業製、商品名：レザミンＰ−２２９４）８０部に、１２ナイロン（エムスケミージャパン製、商品名：グリルアミドＬ２０Ｇ）２０部を加えて、２００〜２２０℃の押出機で混練し、比較例の熱可塑性ポリウレタン樹脂組成物（Ｕ８）の試料を得た。
【００３２】
（比較例４）
硬度ＪＩＳ  Ａ９４のポリエーテル系熱可塑性ポリウレタン（大日精化工業製、商品名：レザミンＰ−２２９４）１００部に、エルカ酸アミド（花王製、商品名：脂肪酸アマイドＥ）０．７部を加えて、２００〜２２０℃の押出機で混練し、比較例の熱可塑性ポリウレタン樹脂組成物（Ｕ９）の試料を得た。
【００３３】
（参考例６）
硬度ＪＩＳ  Ａ９４のポリエーテル系熱可塑性ポリウレタン（大日精化工業製、商品名：レザミンＰ−２２９４）８０部に、アミドエラストマー（ダイセルデグサ製、商品名：ダイアミドＰＡＥ  Ｅ６２Ｓ３）２０部とモンタン酸部分ケン化エステル（ヘキストジャパン製、商品名：ヘキストワックスＯＰ）０．８部を加えて、２００〜２２０℃の押出機で混練し、参考例の熱可塑性ポリウレタン樹脂組成物（Ｕ１０）の試料を得た。
【００３４】
（参考例７）
硬度ＪＩＳ  Ａ９５のポリカプロラクトン系熱可塑性ポリウレタン（大日精化工業製、商品名：レザミンＰ−４１３０Ｆ）８０部に、１１ナイロン（東レ製、商品名：リルサンＢＭＮＯ）２０部とオレイン酸アミド（花王製、商品名：脂肪酸アマイドＯ−Ｎ）０．７部を加えて、２００〜２２０℃の押出機で混合し、参考例の熱可塑性ポリウレタン樹脂組成物（Ｕ１１）の試料を得た。
【００３５】
（実施例８）
硬度ＪＩＳ  Ａ９７のポリカーボネート系熱可塑性ポリウレタン（大日精化工業製、商品名：レザミンＰ−８９７）８５部に、１２ナイロン（エムスケミージャパン製、商品名：グリルアミドＬ２０Ｇ）１５部とモンタン酸エステル（ヘキストジャパン製、商品名：ヘキストワックスＥ）０．８部を加えて、２００〜２２０℃で押出機で混練し、本発明の熱可塑性ポリウレタン樹脂組成物（Ｕ１２）の試料を得た。
【００３６】
（参考例９）
硬度ＪＩＳ  Ａ９０のポリエーテル・シリコーン系熱可塑性ポリウレタン（大日精化工業製、商品名：レザミンＳＰ−２２４９０）７５部に、アミドエラストマー（ダイセルデグサ製、商品名：ダイアミドＰＡＥ  Ｅ６２Ｓ３）２５部とモンタン酸部分ケン化エステル（ヘキストジャパン製、商品名：ヘキストワックスＯＰ）０．７部を加えて、２００〜２２０℃押出機で混練し、参考例の熱可塑性ポリウレタン樹脂組成物（Ｕ１３）の試料を得た。
【００３７】
（実施例１０）
硬度ＪＩＳ  Ａ９７のポリカーボネート系熱可塑性ポリウレタン（大日精化工業製、商品名：レザミンＰ−８９７）８５部に、６ナイロン（東レ製、商品名：アミランＣＭ１００７）１５部とモンタン酸エステル（ヘキストジャパン製、商品名：ヘキストワックスＥ）０．８部を加えて、２００〜２２０℃の押出機で混練し、本発明の熱可塑性ポリウレタン樹脂組成物（Ｕ１４）の試料を得た。
【００３８】
（実施例１１）
硬度ＪＩＳ  Ａ９７のポリカーボネート系熱可塑性ポリウレタン（大日精化工業製、商品名：レザミンＰ−８９７）８５部に、１２ナイロン（エムスケミージャパン製、商品名：グリルアミドＬ２０Ｇ）１５部とエルカ酸アミド（花王製、商品名：脂肪酸アマイドＥ）０．７部を加えて、２００〜２２０℃の押出機で混練し、本発明の熱可塑性ポリウレタン樹脂組成物（Ｕ１５）の試料を得た。
【００３９】
（実施例１２）
硬度ＪＩＳ  Ａ９７のポリカーボネート系熱可塑性ポリウレタン（大日精化工業製、商品名：レザミンＰ−８９７）８５部に、６ナイロン（東レ製、商品名：アミランＣＭ１００７）１５部とエルカ酸アミド（花王製、商品名：脂肪酸アマイドＥ）０．７部を加えて、２００〜２２０℃の押出機で混練し、本発明の熱可塑性ポリウレタン樹脂組成物（Ｕ１６）の試料を得た。
【００４０】
（比較例５）
硬度ＪＩＳ  Ａ９７のポリカーボネート系熱可塑性ポリウレタン（大日精化工業製、商品名：レザミンＰ−８９７）１００部に、モンタン酸エステル（ヘキストジャパン製、商品名：ヘキストワックスＥ）０．８部を加えて、２００〜２２０℃の押出機で混練し、比較例の熱可塑性ポリウレタン樹脂組成物（Ｕ１７）の試料を得た。
【００４１】
（比較例６）
硬度ＪＩＳ  Ａ９７のポリカーボネート系熱可塑性ポリウレタン（大日精化工業製、商品名：レザミンＰ−８９７）８５部に、１２ナイロン（エムスケミージャパン製、商品名：グリルアミドＬ２０Ｇ）１５部を加えて、２００〜２２０℃の押出機で混練し、比較例の熱可塑性ポリウレタン樹脂組成物（Ｕ１８）の試料を得た。
【００４２】
上記の実施例８、１０乃至１２、参考例１乃至７、９、比較例１乃至６の熱可塑性ポリウレタン樹脂を射出成形により試験片に加工し、硬度、１００％モジュラス、引張強さ、伸びを日本工業規格ＪＩＳ  Ｋ７３１１に準じて機械的特性を求めた。
【００４３】
［動摩擦係数］
動摩擦係数は、ウィリアムス式ゴム摩耗試験機（東洋精機製作所製）を用い、炭化ケイ素８０メッシュ結合度Ｋの金剛砥石に対して、２０ｍｍ平方試験片２枚に３．６２ｋｇの荷重を掛け、０．１２５ｒ．ｐ．ｍの回転数で測定した。測定結果を表１に示した。
【００４４】
動摩擦係数試験の結果、実施例８、１０乃至１２、参考例１乃至７、９の熱可塑性ポリウレタン樹脂組成物（Ｕ１、Ｕ４、Ｕ５、Ｕ６、Ｕ７、Ｕ１０、Ｕ１１、Ｕ１２、Ｕ１３、Ｕ１４、Ｕ１５、Ｕ１６）では、動摩擦係数が０．６５〜０．７９と低い値が得られ、ケーブルシースまたはコンベアベルトまたはエアチューブなどの用途で、低摩擦係数で滑性の高いことを必要とする材料として適切であることを示した。
【００４５】
比較例１乃至６に示す熱可塑性ポリウレタン樹脂組成物（Ｕ２、Ｕ３、Ｕ８、Ｕ９、Ｕ１７、Ｕ１８）では、動摩擦係数が０．９１〜１．０５と大きい値となり、低摩擦係数で滑性の高いことを必要とする用途の材料として不適切であることを示した。
【００４６】
0005465459.tif 000002
【００４７】
0005465459.tif 000003
【００４８】
0005465459.tif 000004
【産業上の利用可能性】
【００４９】
本発明によれば、滑性が大きく、摩擦係数の小さい成形品を与える熱可塑性ポリウレタン樹脂組成物が得られ、該熱可塑性ポリウレタン樹脂組成物は、ケーブルシース、コンベアベルトまたはエアチューブ用などとして有用である。